フッ化水素及び五フッ化リンを含む共沸性又は共沸混合物様の組成物。フッ化水素が共沸性又は共沸混合物様の組成物の全重量を基準として約0.01重量~約12重量の量であり、五フッ化リンが共沸性又は共沸混合物様の組成物の全重量を基準として約88重量~約99.99重量の量であり、共沸性又は共沸混合物様の組成物が約268psia~約377psiaの圧力において約-13°C~約0°Cの沸点を有する、請求項1に記載の組成物。フッ化水素が共沸性又は共沸混合物様の組成物の全重量を基準として約0.01~約5重量の量で存在する、請求項2に記載の組成物。フッ化水素を与え;五フッ化リンを与え;そしてフッ化水素と五フッ化リンを配合して共沸性又は共沸混合物様の組成物を形成する;工程を含む、フッ化水素と五フッ化リンの共沸性又は共沸混合物様の組成物を形成する方法。フッ化水素を共沸性又は共沸混合物様の組成物の全重量を基準として約0.01重量~約12重量の量で与え、五フッ化リンを共沸性又は共沸混合物様の組成物の全重量を基準として約88重量~約99.9重量の量で与え、共沸性又は共沸混合物様の組成物が約268psia~約377psiaの圧力において約-13°C~約0°Cの沸点を有する、請求項4に記載の方法。リン供給流とフッ素供給流を反応させて、五フッ化リン、フッ化水素、及び副生成物を含む反応生成物を得る;工程を更に含む、請求項4に記載の方法。五フッ化リンの源が五フッ化リン及び少なくとも1種類の更なる化合物を含む組成物であり、方法が、共沸性又は共沸混合物様の組成物を少なくとも1種類の更なる化合物から分離する;工程を更に含む、請求項4に記載の方法。分離を蒸留又はフラッシュ分離によって行う、請求項7に記載の方法。フッ化水素の源がフッ化水素及び少なくとも1種類の更なる化合物を含む組成物であり、方法が、共沸性又は共沸混合物様の組成物を少なくとも1種類の更なる化合物から分離する;工程を更に含む、請求項4に記載の方法。請求項1に記載の共沸性又は共沸混合物様の組成物を用いてLiPF6を製造する方法。0010本技術は、五フッ化リンPF5及びフッ化水素HFを含むか、これらから実質的に構成されるか、又はこれらから構成される共沸性又は共沸混合物様の組成物、並びにかかる組成物の製造方法を提供する。例えば、1つの方法は、好適な温度及び好適な圧力において共沸性又は共沸混合物様の組成物を形成するのに有効な量のHF及びPF5を配合することによって、HF及びPF5を含むか、これらから実質的に構成されるか、又はこれらから構成される共沸性又は共沸混合物様の組成物を形成することを含む。0011本明細書において用いる共沸混合物様という用語は、その広い意味においては、厳密に共沸性である組成物、及び共沸性混合物のように挙動する組成物の両方を包含するように意図される。例えば、共沸混合物様の組成物は、それに関するバブルポイント曲線が比較的一定に維持され、組成範囲にわたって約2未満下降する組成物であってよい。基本原理からは、流体の熱力学的状態は、圧力、温度、液体組成、及び蒸気組成によって規定される。共沸性混合物は、規定された圧力及び温度において液体組成と蒸気組成が等しい2以上の成分の系である。実際面では、これは共沸性混合物の成分が一定の沸点を有し、蒸留中に分離することができないことを意味する。0012共沸混合物様の組成物は、一定の沸点を有するか又は実質的に一定の沸点を有する。言い換えれば、共沸混合物様の組成物に関しては、沸騰又は蒸発実質的に等圧条件下中に形成される蒸気の組成は、元の液体の組成と同一あるか又は実質的に同一である。而して、沸騰又は蒸発させると、液体の組成はあったとしても最小又は無視できる程度までしか変化しない。これは、沸騰又は蒸発中に液体の組成が相当程度まで変化する非共沸混合物様の組成物とは対照的である。示されている範囲内の本発明の全ての共沸混合物様の組成物、及びこれらの範囲の外側の幾つかの組成物は共沸混合物様である。0013異なる圧力においては、所定の共沸混合物の組成は少なくとも僅かに変化し、組成物の沸点も同様であることが周知である。而して、A及びBの共沸混合物は独特のタイプの関係を示すが、温度及び/又は圧力に応じて変化する組成を有する。その結果、共沸混合物様の組成物に関しては、変化する割合のこれらの成分を含む共沸混合物様である一定範囲の組成物が存在する。全てのかかる組成物は、本明細書において用いる共沸混合物様という用語によってカバーされると意図される。0014したがって、液体の共沸性又は共沸混合物様の組成物の沸点は一定であり、沸騰している液体組成物の上方の蒸気の組成は実質的に沸騰している液体組成物のものであり、液体組成物の成分の分別は実質的に起こらない。共沸性又は共沸混合物様の組成物のそれぞれの成分の沸点及び重量の両方とも、共沸性又は共沸混合物様の液体組成物を異なる圧力において沸騰にかけると変化する可能性がある。而して、共沸性又は共沸混合物様の組成物は、その成分間に存在する関係の観点、成分の組成範囲の観点、又は規定の圧力における一定の沸点によって特徴付けられる組成物のそれぞれの成分の重量の観点で規定することができる。0015HF及びPF5の共沸性又は共沸混合物様の組成物を形成する1つの方法は、HFの源からHFを与え、PF5の源からPF5を与え、そしてHFとPF5を配合して共沸性又は共沸混合物様の組成物を形成することを含む。HF及びPF5は、それらのそれぞれの源から有効量で与えることができる。それぞれの成分の有効量とは、1つ又は複数の他の成分と配合した際に成分の共沸性又は共沸混合物様の組成物を形成する量である。0016本技術の共沸性又は共沸混合物様の組成物は、一般に共沸性又は共沸混合物様の組成物の全重量を基準として約0.01重量~約12重量の量のHF、及び共沸性又は共沸混合物様の組成物の全重量を基準として約88重量~約99.99重量の量のPF5を含んでいてよい。一例においては、共沸性又は共沸混合物様の組成物が、共沸性又は共沸混合物様の組成物の重量を基準として0.5±0.4重量の量のHF、及び共沸性又は共沸混合物様の組成物の重量を基準として99.5±0.4重量の量のPF5を含むか、これらから実質的に構成されるか、又はこれらから構成される、約0°Cの沸点を有する共沸性又は共沸混合物様の組成物である。0017幾つかの例においては、共沸性又は共沸混合物様の組成物には、共沸性又は共沸混合物様の組成物の全重量を基準として約0.01重量~約12重量、約0.01重量~約5重量、又は共沸性又は共沸混合物様の組成物の全重量を基準として約0.1重量~約1重量の量のHFを含ませることができる。更に、共沸性又は共沸混合物様の組成物には、共沸性又は共沸混合物様の組成物の全重量を基準として約88~約99.99重量、共沸性又は共沸混合物様の組成物の重量を基準として約95重量~約99.99重量、又は共沸性又は共沸混合物様の組成物の重量を基準として約99重量~約99.9重量の量のPF5を含ませることができる。0018上記に記載の量のHF及びPF5を配合することによって形成される本技術の共沸性又は共沸混合物様の組成物及びかかる組成物は、約268psia~約377psiaの圧力において約-13°C~約0°Cの沸点を有することができる。一例においては、HF及びPF5を含む共沸性又は共沸混合物様の組成物は、約268psiaの圧力において約-13°Cの沸点を有することができる。他の例においては、HF及びPF5を含む共沸性又は共沸混合物様の組成物は、約289psiaの圧力において約-10°Cの沸点を有することができる。他の例においては、HF及びPF5を含む共沸性又は共沸混合物様の組成物は、約329psiaの圧力において約-5°Cの沸点を有することができる。他の例においては、HF及びPF5を含む共沸性又は共沸混合物様の組成物は、約377psiaの圧力において約0°Cの沸点を有することができる。0019本技術の共沸性又は共沸混合物様の組成物の形成は種々の方法で行うことができ、種々の目的のために用いることができる。一例においては、HF及びPF5の共沸性又は共沸混合物様の組成物は、PF5製造プロセス中に形成することができる。かかる例には、リンP供給流及びフッ素F2供給流を反応させて、PF5、HF、及び副生成物を含む反応生成物を得ることを含ませることができる。PF5及びHFの源はこの反応生成物であってよい。反応生成物中のPF5は、リンP供給流中のリンとフッ素F2供給流中のフッ素との反応から得ることができる。反応生成物中のHFは、フッ素F2供給流中の不純物、及びPF5と存在する可能性がある湿分との反応などしかしながらこれらに限定されないの幾つかの形態で得ることができる。例えば、F2は通常はHFから生成し、而して、フッ素F2供給流には、フッ素F2供給流の全重量を基準として約0.1重量~約5重量のような若干量のHFが含まれる可能性がある。更に、反応生成物中のPF5を湿分に曝露すると、これは反応してHF及びPOF3を形成する。したがって、副生成物には少なくともPOF3が含まれる可能性がある。HF及びPF5の共沸性又は共沸混合物様の組成物は、HFとPF5を配合して共沸性又は共沸混合物様の組成物を形成する前に副生成物を除去することによって形成することができる。0020他の例においては、PF5は、HFを用いてPF5及び少なくとも1種類の更なる化合物を含む組成物からPF5を分離することによって精製することができる。この少なくとも1種類の更なる化合物は、例えば不純物であってよい。かかる例においては、PF5の源はPF5及び少なくとも1種類の更なる化合物を含む組成物であってよく、HFはPF5及びHFの共沸性又は共沸混合物様の組成物を形成するのに十分な量で与えることができる。PF5及びHFを配合して共沸性又は共沸混合物様の組成物を形成した後に、この方法に、共沸性又は共沸混合物様の組成物を少なくとも1種類の更なる化合物から分離することを含ませることができる。0021更に他の例においては、組成物は、PF5を用いて組成物からHFを除去することによって精製することができる。かかる例においては、HFの源はHF及び少なくとも1種類の更なる化合物を含む組成物であってよく、PF5はPF5及びHFの共沸性又は共沸混合物様の組成物を形成するのに十分量で与えることができる。この少なくとも1種類の更なる化合物は、POF3、LiF、LiPF6、AsF5と混和性の化合物、又はこれらの組合せなどしかしながらこれらに限定されないの任意の化合物であってよい。PF5とHFを配合して共沸性又は共沸混合物様の組成物を形成した後に、この方法に、共沸性又は共沸混合物様の組成物を少なくとも1種類の更なる化合物から分離することを含ませることができる。少なくとも1種類の更なる化合物からの共沸性又は共沸混合物様の組成物の分離は、例えば蒸留、フラッシュ分離、又は他の当該技術において認められている分離法などの任意の好適な方法で行うことができる。一例においては、少なくとも1種類の更なる化合物は、PF5、HF、又はPF5とHFの混合物と共沸性又は共沸混合物様の組成物を形成しない。他の例においては、少なくとも1種類の更なる化合物は、PF5、HF、又はPF5とHFの混合物と共沸性又は共沸混合物様の組成物を形成する。実施例1:0022以下の手順によってPF5とHFの共沸性又は共沸混合物様の組成物を形成した。0023ステンレススチールで気液平衡VLEセルを構成し、2つの蒸気ポートを取り付けた。1つの蒸気ポートは、自重テスターで予め較正した圧力変換器に接続した。他のポートは、VLEセルを排出及び充填するために用いた。運転する前に、VLEセルを約30psiの圧力の19F2/81N2に曝露し、次に排出して有機不純物を除去した。次に、VLEセルを完全に排出した。手順を始めるために、112.1gの脱気PF5をVLEセル中に充填した。VLEセルを、-14~0°Cの間の温度に維持したサーモスタットを有する浴内に、平衡が達成されるまで浸漬した。平衡が達成された時点の圧力を記録し、VLEセルを浴から取り出し、液体窒素中で冷凍した。次に、0.46gの量のHFの初充填物を冷凍したVLEセルに加えた。VLEセルを浴温に加温し、次にサーモスタットを有する浴内に戻した。HFを徐々に増やして加え、それぞれの添加の後に平衡圧を記録した。PF5の比較的高い圧力のために、蒸気相中の物質の質量は無視しなかった。蒸気空間中の物質の質量を、セルの既知の容積及びPF5の蒸気密度から算出した。次に、セルに加えたバルク量から蒸気空間中のHF及びPF5の質量を減じることによって、液体の全組成を補正した。0024実験データを図1に示す。-13°Cにおけるデータ中の散乱は、試験中の条件における浴温度の変動によるものである。実験データから分かるように、-13°C~0°Cにおける圧力は最大値に達し、これは共沸混合物が形成されたことを示す。共沸混合物様の領域は少なくとも12重量のHFまで及ぶ。実施例2:0025以下のようにして、PF5を用いてHFとの共沸性又は共沸混合物様の組成物を形成し、これをLiPF6結晶に接着させることによって、LiPF6結晶の組成物を精製することができる。0026LiPF6は、HF中に溶解したLiFの溶液を通してPF5をバブリングすることによって製造することができる。HFの約半分を蒸発させて、結晶を溶液から濾過することができる。結晶はそれらに接着している少量のHFを有しているので、PF5を結晶の表面上に掃引することができる。HFとPF5の共沸性又は共沸混合物様の組成物が形成され、これを系から除去することができる。得られるLiPF6結晶は減少したHF含量を有する。実施例3:0027実施例1における実験データを用いて、-60~15°Cの温度範囲にわたるHFとPF5の気液平衡を回帰分析した。-60~10°Cの間の温度における共沸性組成物を表1に与える。0028-60及び10°Cにおける補正気液平衡を図2及び3に示す。これらの相関は、バブルポイント曲線が大きな組成範囲にわたって比較的一定に維持されることを示し、而して、共沸混合物様である組成の範囲を示す。図2に示すように、-60°Cにおいては、バブルポイント圧は0重量~約24重量のHFの量に関して約2未満下降する。図3に示すように、10°Cにおいては、バブルポイントは0重量~約15重量のHFの量に関して約2未満下降することによって共沸混合物様を維持する。0029上記から、例示の目的のために具体例をここに記載したが、本開示の精神又は範囲から逸脱することなく種々の修正を行うことができることが認められるであろう。したがって、上記の詳細な記載は限定ではなく例示とみなされ、特許請求する主題を特に指摘して明確に主張するように意図するものは特許請求の範囲全ての均等物を含むであると理解されると意図される。